(57)【特許請求の範囲】
【請求項１】
沃化物イオン放出剤及び該沃化物イオン放出剤１モルに対して２．２１〜５．５７モルの沃化物イオン放出調整剤の存在下にハロゲン化銀粒子を形成し、かつ該ハロゲン化銀粒子形成時に、限外濾過工程の容積が反応容器の容積の３０％以下であって、該工程内の滞留時間が３０秒以内である限外濾過法によって、粒子成長を行うことを特徴とするハロゲン化銀写真乳剤の製造方法。
【請求項２】
請求項１記載の方法により製造されたことを特徴とするハロゲン化銀写真乳剤。
【請求項３】
平均沃度含有率が１．０モル％以下であり、粒子の表面沃度含有率がその内側の層の沃度含有率より高くなるように調整されたハロゲン化銀粒子を含有することを特徴とする請求項２記載のハロゲン化銀写真乳剤。
【請求項４】
個々の粒子の粒子表面の粒子全体に対する沃度含有率の粒子間分布が、変動係数２０％以下であることを特徴とする請求項２または３記載のハロゲン化銀写真乳剤。
【請求項５】
全投影面積の７０％以上がアスペクト比が３〜８の平板状粒子であることを特徴とする請求項２〜４のいずれか１項に記載のハロゲン化銀写真乳剤。
【請求項６】
請求項２〜５のいずれか１項に記載のハロゲン化銀写真乳剤の少なくとも１種を含有することを特徴とするハロゲン化銀写真感光材料。
【発明の詳細な説明】
【０００１】
【発明の属する技術分野】
本発明はハロゲン化銀写真感光材料に関し、詳しくは写真性能を改良したハロゲン化銀写真乳剤及びその製造方法とハロゲン化銀写真感光材料に関する。
【０００２】
【従来の技術】
従来、ハロゲン化銀写真感光材料（以下、単に感光材料とも言う）の感度や画質を向上させることを目的としたハロゲン化銀乳剤に対する取り組みの中で、最も基本的で、かつ重要な技術として位置付けられるものにハロゲン化銀乳剤の単分散化技術がある。
【０００３】
粒径の異なるハロゲン化銀粒子では、化学増感の最適な条件も異なるため、両者が混在した、いわゆる多分散（粒径分布の広い）ハロゲン化銀乳剤には、最適に化学増感を施すことが難しく、結果としてカブリの増加を招いたり十分な化学増感を行うことができない場合が多い。
【０００４】
一方、単分散なハロゲン化銀乳剤の場合には、最適な化学増感を施すことが容易であり、高感度で低カブリなハロゲン化銀乳剤を調製することが可能となる。
【０００５】
また、単分散法によれば高ガンマを有する感光材料も得ることが出来る。
【０００６】
一般に臭化銀または沃臭化銀を基本とする平行２枚双晶を有した粒子調製の際には、その側面の成長活性がきわめて高いために、核生成初期に生成した極一部の２枚双晶核は、同時に生成した他の正常晶核の再溶解で放出される溶質を受けて平行２枚双晶のみが選択的に生き残るオストワルド熟成過程を利用する。
【０００７】
この後、この平板種粒子に比較的高ｐＢｒで硝酸銀溶液とハロゲン化物溶液をダブルジェット法で成長させると種粒子のサイズ分布を維持または縮小させることが出来る。しかし、オストワルド熟成過程に頼りすぎると、種晶段階で平行２枚双晶比率が上がるのと同時に過度の熟成よる分布の劣化を伴ってしまう。従って高度に分布の狭い形の揃った平板粒子を調製するには、まず平板種晶段階でサイズ分布を狭くすることが望まれる。
【０００８】
平板状ハロゲン化銀粒子の単分散化技術としては、例えば特開平１−２１３６３７号にて、平行な双晶面を２枚有する単分散なハロゲン化銀粒子で感度や粒状性を改良する技術が開示されている。また、特開平５−１７３２６８号、同６−２０２２５８号では、粒径分布の小さな平板状ハロゲン化銀粒子を製造する方法が開示されている。しかし、上記技術が指向する単分散平板状ハロゲン化銀粒子は、個々の粒子間の面積換算粒径のばらつきが小さいハロゲン化銀粒子である。
【０００９】
ところで、平板状粒子の大きさは２つのパラメータから決定される。１つは平板状粒子の面積換算粒径であり、もう１つは平板状粒子の厚さである。即ち、平板状粒子の面積換算粒径の分布だけを小さくしても、平板状粒子の大きさの分布を小さくすることはできない。平板状粒子の大きさの分布が広い場合には、感度のばらつきや現像性の違いによる粒状の劣化等の問題を生じてしまう。
【００１０】
特開平６−２５８７４４号では、粒子内部にハロゲン化銀組成の異なる領域を有するアスペクト比２以上の単分散な平板状ハロゲン化銀粒子を用いて、感度、階調さらには圧力耐性、潜像保存性を改良する技術が報告されている。該技術で言うところの単分散ハロゲン化銀粒子とは、個々の粒子間の体積換算粒径のばらつきが小さいことを意味している。しかし、上記技術には平板状ハロゲン化銀乳剤の製造コストを改良する技術は含まれていない。
【００１１】
更に特開平５−２１０１８８号では、沃化銀含有率が１０〜４５モル％のコアを、粒子間距離が０．１〜３．０μｍの条件下で形成する技術が示されている。
【００１２】
しかし、該技術は粒子成長過程の平均粒子間距離を任意に制御する意図も、その具体的な手段も示唆されていない。
【００１３】
平板状ハロゲン化銀粒子からなる乳剤に限らず、一般にハロゲン化銀写真乳剤を開発する場合に、性能面以外の重要な観点として製造コストの問題がある。
【００１４】
製造コスト上、有効な方法は、１回当たりの乳剤生産量を増大させることであり、換言すればハロゲン化銀乳剤調製用の反応容器における粒子成長終了時のハロゲン化銀収率を上げることを意味する。即ち、粒子成長終了時の乳剤中のハロゲン化銀濃度を高めることであり、直接的な方法はハロゲン化銀乳剤の濃縮である。
【００１５】
乳剤調製工程で反応物（ハロゲン化銀乳剤）容量を濃縮する方法として、限外濾過法を用いる技術が特公昭５９−４３７２７号や特開平３−１４０９４６号公報等に開示されている。しかし、これらの方法は、平板状粒子更には単分散平板状ハロゲン化銀乳剤の調製方法についての示唆を含んでいない。更に、ハロゲン化銀乳剤調製時のハロゲン化銀粒子の平均粒子間距離の制御を意図するものではない。
【００１６】
特開平６−６７３２６号公報には、平板状ハロゲン化銀乳剤の調製時に限外濾過を適用して反応物容量を濃縮化し、収率を向上させると共に中間のアスペクト比（２〜８）を有する平板状粒子を得る方法が開示されている。該公報では、濃縮化に伴いハロゲン化銀粒子のアスペクト比は系統的に減少することを利用し、アスペクト比の高い平板状粒子をその粒子形成中に限外濾過法で濃縮することにより中間のアスペクト比を得ている。しかし、一般的に、アスペクト比が高い平板状粒子ほど単分散化することが困難であるため、本来アスペクト比の高い平板粒子を濃縮化により低アスペクト比化する方法では十分な分布の改良は期待できない。実際、該公報の実施例に記載されるハロゲン化銀乳剤は、対照乳剤並びに発明乳剤共に体積換算粒径の変動係数が０．３以上の値を示しており、従来の平板粒子の性能上の問題点を解決する技術に成り得ていない。また、該公報は、ハロゲン化銀乳剤製造設備に関する具体的な教示を与えていない。
【００１７】
一方、ハロゲン化銀乳剤の高感度化に関しては従来より多くの提案がなされており、分光増感色素の吸着量を増すためにハロゲン化銀粒子表面に沃化銀を導入する方法が知られている。粒子表面に沃化銀を導入する方法としては、沃化カリウム水溶液を乳剤に添加してコンバージョンを起こす方法や特開平４−１０７４４２号に記載されているような硝酸銀溶液とヨウ化カリウム溶液の同時添加、沃化銀微粒子乳剤を添加する方法等が開示されている。特開平２−６８５３８号、同５−３２３４８７号にはハロゲン化銀粒子の形成において、沃化物イオン放出剤を用いる技術が開示されている。沃化物イオン放出剤は、沃化物イオン放出調整剤としての塩基又は求核試薬と反応し、沃化物イオンを放出するが、従来の方法では沃化物イオンを放出した後の副生成物や未反応の沃化物イオン放出剤が系内に残存し、粒子間の沃度分布を劣化させる要因の一つになっていた。
【００１８】
【発明が解決しようとする課題】
従って本発明の目的は、粒径、アスペクト比の分布が単分散で、かつ粒子間の沃度分布が優れたハロゲン化銀写真乳剤及びその製造方法とハロゲン化銀写真感光材料を提供することにある。
【００１９】
本発明をさらに詳しく述べると、本発明による限外濾過法にて、塩を含有した水溶液を適宜抜き取ることで、沃化物イオン放出後に系内に残存する副生成物や不要の未反応の沃化物イオン放出剤を系内から除去することにより、不純物が含有されないハロゲン化銀乳剤の製造方法を可能にすることができた。その結果、生成されたハロゲン化銀乳剤の粒子間の沃度分布の変動を少なくすることができ、低カブリで高感度、高ガンマを有するハロゲン化銀乳剤の開発を達成することができた。
【００２０】
【課題を解決するための手段】
本発明の目的は、以下の構成により達成された。
【００２１】
（１）沃化物イオン放出剤及び該沃化物イオン放出剤１モルに対して２．２１〜５．５７モルの沃化物イオン放出調整剤の存在下にハロゲン化銀粒子を形成し、かつ該ハロゲン化銀粒子形成時に、限外濾過工程の容積が反応容器の容積の３０％以下であって、該工程内の滞留時間が３０秒以内である限外濾過法によって、粒子成長を行うことを特徴とするハロゲン化銀写真乳剤の製造方法。
【００２２】
（２）上記（１）記載の方法により製造されたことを特徴とするハロゲン化銀写真乳剤。
【００２３】
（３）平均沃度含有率が１．０モル％以下であり、粒子の表面沃度含有率がその内側の層の沃度含有率より高くなるように調整されたハロゲン化銀粒子を含有することを特徴とする（２）記載のハロゲン化銀写真乳剤。
【００２４】
（４）個々の粒子の粒子表面の粒子全体に対する沃度含有率の粒子間分布が、変動係数２０％以下であることを特徴とする（２）または（３）記載のハロゲン化銀写真乳剤。
【００２５】
（５）全投影面積の７０％以上がアスペクト比が３〜８の平板状粒子であることを特徴とする上記（２）〜（４）のいずれか１項に記載のハロゲン化銀写真乳剤。
【００２６】
（６）上記（２）〜（５）のいずれか１項に記載のハロゲン化銀写真乳剤の少なくとも１種を含有することを特徴とするハロゲン化銀写真感光材料。
【００２７】
以下、本発明を詳述する。
【００２８】
本発明におけるハロゲン化銀粒子の表面沃化銀は、下記の沃化物イオン放出剤により供給される沃化物イオンにより形成されることが好ましい。
【００２９】
本発明において好ましい沃化物イオン放出剤は、下記一般式（１）で示される化合物である。
【００３０】
一般式（１）    Ｒ−Ｉ
式中、Ｒは塩基及び／又は求核試薬との反応により沃化物イオンを放出する１価の有機酸残基を表す。
【００３１】
Ｒは例えば炭素数１〜３０のアルキル基、炭素数２〜３０のアルケニル基、炭素数６〜３０のアリール基、炭素数７〜３０のアラルキル基、複素環基、炭素数２〜３０のアシル基、カルバモイル基、炭素数２〜３０のアルキル又はアリールスルホニル基、スルファモイル基が好ましい。Ｒの炭素数としては１２以下が特に好ましい。ここで、Ｒの炭素数は置換基を含めた全体としての炭素数である。また、Ｒは置換されていることが好ましく、好ましい置換基としては、ハロゲン原子（例えばフッ素、塩素、臭素、沃素）、アルキル基（例えばメチル、エチル、ｎ−プロピル、ｉ−プロピル、ｔ−ブチル、ｎ−オクチル、シクロベンチル、シクロヘキシル）、アルケニル基（例えばアリル、２−ブテニル、３−ペンテニル）、アルキニル基（例えばプロパルギル、３−ペンチニル）、アラルキル基（例えばベンジル、フェネチル）、アリール基（例えばフェニル、ナフチル、４−メチルフェニル）、複素環基（例えばピリジル、フリル、イミダゾリル、ピペリジル、モルホリル）、アルコキシ基（例えばメトキシ、エトキシ、ブトキシ）、アリールオキシ基（例えばフェノキシ、ナフトキシ）、アミノ基（例えば無置換アミノ、ジメチルアミノ、エチルアミノ、アニリノ）、アシルアミノ基（例えばアセチルアミノ、ベンゾイルアミノ）、ウレイド基（例えば無置換ウレイド、Ｎ−メチルウレイド、Ｎ−フェニルウレイド）、ウレタン基（例えばメトキシカルボニルアミノ、フェノキシカルボニルアミノ）、スルホニルアミノ基（例えばメチルスルホニルアミノ、フェニルスルホニルアミノ）、スルファモイル基（例えばスルファモイル、Ｎ−メチルスルファモイル、Ｎ−フェニルスルファモイル）、カルバモイル基（例えばカルバモイル、ジエチルカルバモイル、フェニルカルバモイル）、スルホニル基（例えばメチルスルホニル、ベンゼンスルホニル）、スルフィニル基（例えばメチルスルフィニル、フェニルスルフィニル）、アルキルオキシカルボニル基（例えばメトキシカルボニル、エトキシカルボニル）、アリールオキシカルボニル基（例えばフェノキシカルボニル）アシル基（例えばアセチル、ベンゾイル、ホルミル、ビバロイル）、アシルオキシ基（例えばアセトキシ、ベンゾイルオキシ）、燐酸アミド基（例えばＮ，Ｎ−ジエチル燐酸アミド）、アルキルチオ基（例えばメチルチオ、エチルチオ）、アリールチオ基（例えばフェニルチオ）、シアノ基、スルホ基、カルボキシル基、ヒドロキシ基、ホスホノ基、ニトロ基などが挙げられる。
【００３２】
さらに好ましい置換基は、ハロゲン原子、アルキル基、アリール基、酸素原子、窒素原子又は硫黄原子の少なくとも１つのヘテロ原子を含有する５員又は６員の複素環基、アルコキシ基、アリールオキシ基、アシルアミノ基、スルファモイル基、カルバモイル基、アルキルスルホニル基、アリールスルホニル基、アリールオキシカルボニル基、アシル基、スルホ基、カルボキシ基、ヒドロキシ基及びニトロ基である。特にアルキル基が好ましい。
【００３３】
特に好ましい置換基はアルキル基に置換する場合はヒドロキシ基、カルバモイル基、低級アルキルスルホニル基又はスルホ基（その塩を含む）であり、フェニル基に置換する場合はスルホ基（その塩を含む）である。ここで低級とは、炭素数が１〜４である。
【００３４】
該化合物は、塩基又は求核試薬との反応により、沃化物イオンを放出するが、この沃化物イオンは、沃素イオンである場合もあるし、沃素原子と他の有機基と結合した沃化物イオンである場合もある。
【００３５】
上記の沃化物イオン放出化合物は、例えばＪ．Ａｍ．Ｃｈｅｍ．Ｓｏｃ．，７６，３２２７−８（１９５４）、Ｊ．Ｏｒｇ．Ｃｈｅｍ．，１６，７９８（１９５１）、Ｃｈｅｍ．Ｂｅｒ．，９７，３９０（１９６４）、Ｏｒｇ．Ｓｙｎｔｈ．，Ｖ．４７８（１９７３）、Ｊ．Ｃｈｅｍ．Ｓｏｃ．，１９５１，１８５１、Ｊ．Ｏｒｇ．Ｃｈｅｍ．，１９，１５７１，（１９５４）、Ｊ．Ｃｈｅｍ．Ｓｏｃ．，１９５５，１３８３及びＣｈｅｍ．Ｃｏｍｍｕ．，１９７１，１１１２にも記載があり、これらを参考にして容易に合成できる。
【００３６】
上記化合物は、沃化物イオン放出調整剤として反応して沃化物イオンを放出する。沃化物イオン放出調整剤とは、塩基又は求核試薬であり、好ましくは以下の化学種が挙げられる。例えば水酸化物イオン、亜硫酸イオン、ヒドロキシルアミン、チオ硫酸イオン、メタ重亜硫酸イオン、メルカプタン、スルフィン酸塩、カルボン酸塩、アンモニア、アミン、アルコール、尿素、チオ尿素、フェノール、ヒドラジン、ヒドラジド、ホスフィン、スルフィド等が挙げられる。好ましくは、水酸化物イオン、亜硫酸イオン、ヒドロキシルアミン、チオ硫酸イオン、メタ重亜硫酸イオンであり、更に好ましくは水酸化物イオン、亜硫酸イオンである。
【００３７】
本発明においては、塩基や求核試薬の濃度、添加方法、反応液の温度をコントロールすることにより、沃化物イオンの放出速度、タイミングをコントロールすることができる。
【００３８】
本発明において沃化物イオン放出剤の好ましい添加濃度はハロゲン化銀１モル当たり１×１０―5〜１×１０―2モル、より好ましくは１×１０―5〜１×１０-4モルである。沃化物イオン放出速度、タイミングをコントロールする好ましい温度範囲は３０〜８０℃であり、より好ましくは３５〜６０℃である。
【００３９】
温度が８０℃を上回る高温では一般に沃化物イオン放出速度が極めて速く、また３０℃を下回る低温では沃化物イオン放出速度が極めて遅いため好ましくない。
【００４０】
本発明において、沃化物イオンの放出の際に塩基を用いる場合、液のｐＨの変化を用いても良い。このとき、沃化物イオン放出速度、タイミングをコントロールする好ましいｐＨの範囲は２〜１２、より好ましくは５〜１０である。
【００４１】
また、求核試薬と塩基を併用してもよく、このときもｐＨを上記の範囲でコントロールし、沃化物イオン放出速度、タイミングをコントロールしてもよい。
【００４２】
沃化物イオン放出剤から沃化物イオンを放出させる場合、全沃素原子を放出させてよいし、一部分解せずに残っていてもよい。
【００４３】
本発明では沃化物イオンの放出速度は、前記のように温度、ｐＨ、沃化物イオン放出剤、塩基、求核試薬の濃度をコントロールすることで決定でき、目的に応じて好ましい沃化物イオンの放出速度を選んでよい。
【００４４】
本発明における沃化物イオンのコントロールは、次のような方法が好ましい。すなわち、反応液中に添加され既に均一に分布している沃化物イオン放出剤からｐＨ、求核物質の濃度、温度などを変化させることにより、通常は低ｐＨから高ｐＨへの変化により、沃化物イオンを反応液の全体で均一にコントロールしながら放出させる方法である。ここでいうコントロールとは、濃度のコントロールを指す。
【００４５】
沃化物イオンの放出反応速度をコントロールするための塩基及び／又は求核試薬は沃化物イオン放出剤を添加する以前に反応液中に存在していてもよいが、沃化物イオン放出剤が均一に分布している状態で添加することが好ましい。
【００４６】
本発明において、該沃化物イオン放出剤と沃化物イオン放出調整剤は粒子形成時のいかなる時期に存在してもよい。
【００４７】
以下、本発明の一般式（１）で表される化合物の具体例を挙げるが、本発明はこれらの化合物に限定されるものではない。
【００４８】
【化１】
0003687442.tif 000002
【００４９】
【化２】
0003687442.tif 000003
【００５０】
【化３】
0003687442.tif 000004
【００５１】
【化４】
0003687442.tif 000005
【００５２】
【化５】
0003687442.tif 000006
【００５３】
【化６】
0003687442.tif 000007
【００５４】
【化７】
0003687442.tif 000008
【００５５】
従来、ハロゲン化銀写真乳剤を製造する際に、粒子形成に影響を及ぼす化合物が用いられている。例えば撹拌時に発生する泡の発生を押さえる消泡剤はハロゲン化銀粒子表面に吸着して、粒子同士の凝集を防いでいるとともに粒子のオストワルド熟成を抑制して粒径分布の広がりを防いでいることも予想される。
【００５６】
このように消泡剤や界面活性剤は、核形成時には有用ではあるが、核形成時に使用した量が成長中まで残存した場合、ハロゲン化銀粒子表面に不均一に吸着するため、粒子成長に不均一が生じる、増感剤の吸着が不均一となり最適な化学増感が施されないなどの好ましくない影響を与える。
【００５７】
従ってこのような悪影響を及ぼす化合物の残存量を制御することは、単分散の平板粒子の形成には必須である。
【００５８】
次に本発明において、反応物溶液から塩を含む水溶液を適宜抜き取るための限外濾過法についての説明をする。
【００５９】
本発明の図１において、反応容器１には、最初に分散媒と共に前記粒子核形成過程または熟成過程を経たハロゲン化銀粒子を含むハロゲン化銀乳剤３を含有している。該ハロゲン化銀乳剤を攪拌するための機構２は、回転可能な軸に翼が付設されたものとして図示されているが、この機構を任意の常用の形状とすることが可能である。攪拌機構を運転しながら、第１の銀添加ライン４を通して結晶成長用の銀塩溶液を反応容器に、そしてこれと同時に第２のハライド添加ライン５を通して結晶成長用のハロゲン化物塩溶液を反応容器に注加する。注加ノズル位置は任意の位置に設置することが可能であるが、反応容器下部から液中添加される位置に設置することが好ましい。
【００６０】
反応容器内に含まれる物質の容量は、前記分散媒を含むハロゲン化銀乳剤の一部を液取り出しライン８（限外濾過ユニット１２に至る）により図示されるようにして取り出すことによって調節することができる。この時、反応条件により適宜分散媒を加えても構わない。限外濾過装置は、透過液排出ライン１０により図示されるようにして分散媒の一部を分離することを通じて、受け取ったハロゲン化銀乳剤の容量を低下し、その間、保留物と呼ばれる残留ハロゲン化銀乳剤の内部においてハロゲン化銀粒子が保持される。このようにして容量の低下したハロゲン化銀乳剤、即ち、保留物を液戻しライン９により図示されるようにして反応容器に戻す。限外濾過ユニット１２は複数の限外濾過モジュールを有し、それぞれの限外濾過モジュールには各々任意の限外濾過膜を使用できる構造を有することができる。また、バルブ開閉の制御により任意の限外濾過モジュールを切り替えて選択して使用することもできる。
【００６１】
次に、限外濾過装置及びその操作方法について詳細に説明する。
【００６２】
本発明において、粒子成長過程における限外濾過法による濃縮は、粒子形成過程を通じて連続して実施してもよいし、断続的に実施してもよい。但し、粒子成長過程において限外濾過法を適用する場合には、限外濾過工程への反応物溶液の循環を開始した以降は、少なくとも粒子形成終了時まで反応物溶液の循環を継続することが好ましい。従って、濃縮を中断している時も限外濾過ユニットへの反応物溶液の循環は継続していることが好ましい。これは、反応容器内の粒子と限外濾過工程の粒子間における成長偏在を回避するためである。また、限外濾過工程を通る循環流量は十分に高くすることが好ましい。具体的には、ハロゲン化銀反応物溶液の液取り出しライン及び液戻しラインを含む限外濾過ユニット内における滞留時間は、３０秒以内が好ましく、１５秒以内がより好ましく、更には１０秒以内が特に好ましい。
【００６３】
液取り出しライン８、液戻しライン９，限外濾過ユニット１２及び循環ポンプ１３等を含む限外濾過工程の容積は、反応容器容積の容積の３０％以下であることが好ましく、２０％以下であることがより好ましく、１０％以下であることが特に好ましい。
【００６４】
限外濾過装置は、ハロゲン化銀粒子の製造時に特別な利用性をもつ手段として従来から広く知られている。一般に膜が用いられ、これは不要の物質は通過させ、そしてハロゲン化銀粒子のような必要な物質は通過させないものである。この選択的な分離は、特定のサイズ以下の分子を全て選択的に通し、そしてこれより大きい分子が残留するように作られている、合成半透性膜に対し溶液を液圧で押し付けることにより、遂行される。
【００６５】
限外濾過は、半透性限外濾過膜を横切って圧力差ができるように、反応容器内の分散液を該半透性限外濾過膜と接触させながら循環させることによって実施するのが好ましい。一般に、膜は特定の寸法以下の分子のみ透過することができ、かつそれより大きい分子及びハロゲン化銀粒子を分散液中に保持するような寸法の細孔を含む。適当な膜は、好ましくは約５００〜３００，０００もしくはそれ以上、より好ましくは約５００〜５０，０００の分子量範囲の透過カットオフ特性を示すものの中から選択できる。
【００６６】
本発明の実施に際しては、カットオフ分子量は、この範囲外に容易に変えることができる。このカットオフ分子量は、一般的に保護コロイドの分子量より大きくすべきではないことは容易に理解される。一般に、特定の透過カットオフ分子量の選択は、限外濾過の最初におけるハロゲン化銀の粒径と、乳剤中に保持される必要のある物質〔「滞留物（ｒｅｔｅｎｔａｔｅ）」とも称する〕との関数である。
【００６７】
本発明においては、カットオフ分子量の異なる複数の限外濾過膜を用い、ハロゲン化銀粒子形成過程でカットオフ分子量を変化させることにより乳剤中に不必要な物質の除去を制御することも可能である。特にカットオフ分子量の異なる複数の限外濾過膜を並列に配置した装置を用いることにより、ハロゲン化銀粒子形成過程の任意の時点において限外濾過膜を容易に切り替えて使用できるため好ましい。
【００６８】
限外濾過膜に接触する乳剤の圧力は、広範囲に変化させてよい。代表的には、本発明の実施については、限外濾過膜に接触する反応容器内の圧力は、好ましくは約１００ｐａｌｇ以上５００ｐａｌｇ以下で、代表的には約１００ｐａｌｇ（７．０３ｋｇ／ｃｍ2）であり、滞留物の出口圧力は、好ましくは約５ｐａｌｇ以上１０ｐａｌｇ以下で、代表的には約１０ｐａｌｇ（０．７０３ｋｇ／ｃｍ2）以下程度である。膜を横切る圧力差は代表的には約４０〜６０ｐａｌｇ（２．８１〜４．２２ｋｇ／ｃｍ2）である。もちろん、反応容器及び限外濾過膜の構造、乳剤の粘度、滞留物の濃度及び所望の滞留物の純度に応じて、これらの範囲外の圧力で操作することは当業者が任意に設定してよいことである。
【００６９】
限外濾過に使用する膜は、代表的には、極めて微細な多孔構造の極めて薄い壁をこれにより厚い多孔質構造上に支持して含む異方性膜である。有用な膜は、種々の高分子物質、例えば、ポリ塩化ビニル、ポリカルボン酸ビニル、ポリ蟻酸ビニル、ポリ酢酸ビニル、ポリビニルアルコール、ポリスルホン、ポリビニルエーテル、ポリアクリルアミド、ポリイミド、ポリエステル、ポリフルオロアルキレン（例えば、ポリテトラフルオロエチレン）、及びポリ弗化ビニリデン、ならびにセルロース系ポリマー、例えば、セルロース及びセルロースエステル、例えば、酢酸セルロース、酪酸セルロース及び酢酪酸セルロース製の中から選ばれた任意のものであることができる。
【００７０】
本発明において核形成では、平板粒子以外の微粒子（特に、八面体および一重双晶粒子）が形成される。次に述べる成長過程に入る前に、平板粒子以外の粒子を消滅せしめ、平板粒子となるべき形状で、かつ単分散性の良い核を得る必要がある。これを可能とするために、核形成に引き続いてオストワルド熟成を行うことがよく知られている。核形成後直ちにｐＢｒを調節した後、温度を上昇させる方法やハロゲン化銀溶剤の添加により六角平板粒子比率が最高となるまで熟成を行う。この際、ゼラチン濃度を調節する場合もある。ゼラチン濃度は、分散媒溶液に対して１〜１０重量％が好ましい。この時使用するゼラチンは、通常アルカリ処理ゼラチンであるが、酸化処理ゼラチンやフタル化ゼラチンを用いる事も好ましい。ゼラチン添加のタイミングは、熟成過程のどの時期でも良い。また、ゼラチンの代わりに上述した保護コロイドポリマーを用いても良い。
【００７１】
熟成の温度は、４０〜８０℃、好ましくは５０〜８０℃であり、ｐＢｒは１．２〜３．０である。また、このとき、平板粒子以外の粒子を速やかに消失せしめるために、ハロゲン化銀溶剤を添加しても良い。このように熟成して、ほぼ１００％平板状粒子のみとする。
【００７２】
上記の熟成過程終了後、成長過程に入る。結晶成長期におけるＡｇ+、およびハロゲンイオンの添加速度を結晶臨界成長速度の２０〜１００％、好ましくは３０〜１００％の結晶成長速度になるようにする事が好ましい。この場合、結晶成長とともに銀イオンおよびハロゲンイオンの添加速度を増加させていく。
【００７３】
また、あらかじめ調製しておいたＡｇＸ微粒子を反応容器に添加して成長させる方法や、特開平１−１８３４１７号記載のように反応容器の外の混合器でＡｇＸ微粒子を形成し、直ちにその微粒子を反応容器に添加して成長を行う方法も行える。
【００７４】
本発明により製造されるハロゲン化銀粒子は、６面体や８面体、或いは１２面体粒子等のいわゆる正常晶ハロゲン化銀粒子でも平板状ハロゲン化銀粒子のいずれでも良いが、ハロゲン化銀粒子の単位体積当たりの表面積が大きくなるため、同一体積の場合には平板粒子の方が粒子表面により多くの分光増感色素を吸着させることができ、一層の高感度化を図れる利点があるため平板状ハロゲン化銀粒子が好ましい。
【００７５】
平板状ハロゲン化銀を用いる技術は、例えば特開昭５８−１１１９３５号、同５８−１１１９３６号、同５８−１１１９３７号、同５８−１１３９２７号、同５９−９９４３３号等に記載されている。
【００７６】
本発明のハロゲン化銀写真乳剤は、核形成→熟成→成長という過程で製造することができる。平板粒子の核形成は一般にはゼラチンの水溶液を保持する反応容器に、銀塩水溶液とハロゲン化アルカリ水溶液を添加して行われるダブルジェット法、あるいはハロゲン化アルカリを含むゼラチン溶液に銀塩水溶液を添加するシングルジェット法が用いられる。また、必要に応じて銀塩を含むゼラチン溶液にハロゲン化アルカリ水溶液を添加する方法も用いることができる。さらに、必要に応じて特開昭２−４４３３５号に開示されている混合器にゼラチン溶液と銀塩溶液とハロゲン化アルカリ水溶液を添加し、ただちにそれを反応容器に移すことによって平板粒子の核形成を行うこともできる。
【００７７】
また、米国特許５，１０４，７８６号に開示されているように、ハロゲン化アルカリと保護コロイド溶液を含む水溶液をパイプに通しそこに銀塩水溶液を添加することにより核形成を行うこともできる。核形成は、保護コロイドを分散媒とし、ｐＢｒが１〜４の条件で分散媒形成することが好ましく、特に１〜３．５の範囲が好ましい。保護コロイドとしては、ゼラチンと保護コロイドポリマーがある。ゼラチンの種類としては、通常アルカリ処理ゼラチンが用いられるが、フタル化ゼラチンでも良く、好ましくは低分子量ゼラチン（分子量：３０００〜４万）および酸化処理ゼラチンである。
【００７８】
本発明で得られるハロゲン化銀乳剤は、ハロゲン化銀粒子の成長過程における平均粒子間距離＝（反応液の体積／反応液中の成長粒子数）1/3を該ハロゲン化銀粒子の成長開始時から成長終了時までの間、制御されていることが好ましい。また、本発明では、沃化物イオン放出調整剤をハロゲン化銀粒子の成長工程の終了間際に添加することが好ましく、更には、沃化物イオン放出剤と沃化物イオン放出調整剤を成長工程終了間際に添加することが好ましい。
【００７９】
保護コロイドポリマーとしては、以下に挙げるものが適当である。分散媒の濃度は、１０重量％以下が好ましく、さらに１重量％以下がより好ましい。核形成時の温度は、５〜６０℃が好ましいが、平均粒径が０．５μｍ以下の微粒子平板粒子を作る場合は５〜４８℃がより好ましい。分散媒のｐＨは８以下でよく、好ましくは６以下が望ましい。添加するハロゲン化アルカリ溶液の組成としては、Ｂｒ-に対するＩ-含量は生成するＡｇＢｒＩの固溶限界以下、好ましくは１０モル％以下である。保護コロイドポリマーとしては、具体的にはリサーチディスクロージャー第１７６巻Ｎｏ．１７６４３（１９７８年１２月）の項に記載されているものが挙げられる。
【００８０】
本発明に係るハロゲン化銀粒子は、粒子を形成する過程および／または成長させる過程で、カドミウム塩、亜鉛塩、鉛塩、タリウム塩、イリジウム塩（錯塩を含む）、インジウム塩、ロジウム塩(錯塩を含む)、鉄塩(錯塩を含む)から選ばれる少なくとも1種を用いて金属イオンを添加し、粒子内部および／または粒子表面にこれらの金属元素を含有させることができ、また適当な還元雰囲気におくことにより、粒子内部および／または粒子表面に還元増感核を付与できる。
【００８１】
本発明においてはハロゲン化銀粒子の平均沃度含有率は１．０モル％以下であり、好ましくは０．２〜１．０モル％である。また、ハロゲン化銀粒子の表面沃度含有率は、その内面の沃度含有率より高く調整され、その差が１．０〜５．０モル％であることが好ましい。ここで表面沃度含有率とは、ハロゲン化銀粒子最表面近傍の平均沃化銀含有率を言い、沃化銀含有率の表面と内面の差とは、隣接する内側の層との差のことである。
【００８２】
粒子の最表面近傍の平均沃化銀含有率は、ＸＰＳ法によりハロゲン化銀粒子表面の平均沃化銀含有率を測定する際に、Ｘ線がハロゲン化銀粒子表面から侵入して到達する領域に存在するハロゲン化銀相を指し、通常、ハロゲン化銀粒子を構成する最外層のうち、粒子表面を含む約５０Åの領域に相当する。また、内面の沃化銀含有率とは、粒子表面から約５０Åより内側の領域の平均沃化銀含有率をいう。
【００８３】
本発明におけるハロゲン化銀粒子の最表面近傍の平均沃化銀含有率は、該ハロゲン化銀粒子から作製したサンプルを−１１０℃以下に冷却した状態でＸＰＳ法を用いて測定した値である。
【００８４】
従来、当業界で公知であるＸＰＳ法は通常、常温で測定がなされるが、本発明者等の検討によると常温でＸＰＳ法を用いてハロゲン化銀粒子最表面近傍の平均沃化銀含有率を測定した場合、Ｘ線照射によるハロゲン化銀サンプルの破壊が大きく、得られるデータはハロゲン化銀粒子最表面近傍の平均沃化銀含有率を正確に示しているとはいえないことが判明した。
【００８５】
特にコア／シェル型粒子のような粒子表面と粒子内部とでハロゲン化銀組成の異なるハロゲン化銀粒子や最表相に高沃化銀含有相や低沃化銀含有相が局在しているハロゲン化銀粒子では、Ｘ線照射によるハロゲン化銀の分解とハライド（特に沃素）の拡散によって測定値が真の組成とは大きく異なってしまうことが明らかになった。本発明者等のさらなる検討によれば、このような試料の破壊を避け、ハロゲン化銀粒子最表面近傍の平均沃化銀含有率を正確にかつ、再現性よく求めるには、試料を破壊の殆ど起こらない温度まで冷却すればよく、具体的には試料を−１１０℃以下まで冷却すればよいことが分かった。
【００８６】
ここで用いられるＸＰＳ法とは次の通りである。
【００８７】
乳剤にプロナーゼの０．０５重量％水溶液（蛋白質分解酵素）を加え、４５℃で３０分間撹拌しながらゼラチン分解を行う。次に遠心分離して乳剤粒子を沈降させ、上澄み液を除去した後、蒸留水を加えて乳剤粒子を蒸留水中に分散させ、遠心分離し、上澄み液を除去する。そして乳剤粒子を蒸留水中に再び分散させる。これを鏡面研磨したシリコンウェハ上に薄く塗布して測定試料とする。
【００８８】
このようにして作製した試料を用いてＸＰＳ法によるハロゲン化銀粒子最表面近傍の平均沃化銀含有率の測定を行った。前述のＸ線照射による試料の破壊を防ぐため、試料はＸＰＳ法測定用チャンバー内で液体窒素或いは液体ヘリウムを用いて−１１０℃〜−１２０℃に冷却した。プローブ用Ｘ線としてはＭｇ−Ｋα線をＸ線源電圧１３ｋＶ、Ｘ線源電流４０ｍＡで照射した。
【００８９】
ハロゲン化銀粒子最表面近傍の表面ハライド組成を求めるためにＡｇ３ｄ、Ｂｒ３ｄ、Ｉ３ｄ３／２電子を検出した。組成比の算出は測定された各ピークの積分強度を感度因子（Ｓｅｎｓｉｔｉｖｉｔｙ  Ｆａｃｔｏｒ）で補正し、これらの強度比からハロゲン化銀粒子最表面近傍の平均沃化銀含有率を求めた。
【００９０】
本発明においては、個々の粒子の粒子表面の粒子全体に対する沃度含有率の粒子間分布は、変動係数が２０％以下であることが好ましい。特に変動係数が５〜１０％であることがより好ましい。
【００９１】
本発明のハロゲン化銀粒子は、全投影面積の７０％以上の粒子が、アスペクト比３〜８の平板状粒子であることが好ましい。好ましくは全投影面積の８０％以上がアスペクト比が４〜７の平板状粒子であることがより好ましい。
【００９２】
本発明に係るハロゲン化銀粒子は、常法により化学増感することができる。化学増感法としては硫黄増感、セレン増感、還元増感、金その他の貴金属化合物による貴金属増感法などを単独または組み合わせて用いることができる。
【００９３】
本発明に係るハロゲン化銀粒子は、写真業界において増感色素として知られている色素を用いて所望の波長域に光学的に増感できる。増感色素は、単独で用いてもよいが２種類以上を組み合わせて用いても良い。増感色素と共にそれ自身分光増感作用をもたない色素、あるいは可視光を実質的に吸収しない化合物であって、増感色素の増感作用を強める強色増感剤を乳剤中に含有させても良い。
【００９４】
本発明に係るハロゲン化銀粒子には、カブリ防止剤、安定剤などを加えることができ、バインダーとしては、ゼラチンを用いるのが有利である。乳剤層、その他の親水性コロイド層は硬膜することができ、また、可塑剤、水不溶性または可溶性合成ポリマーの分散物（ラテックス）を含有させることができる。
【００９５】
【実施例】
以下、本発明を実施例によって具体的に説明するが、本発明の態様はこれに限定されるのもではない。
【００９６】
実施例１
0003687442.tif 000009
微粒子乳剤（＊）の調製法：０．０６モルの沃化カリウムを含む５．０重量％のゼラチン水溶液６．６４リットルに、７．０６モルの硝酸銀と、７．０６モルの沃化カリウムを含む水溶液のそれぞれ２リットルを、１０分間かけて添加した。微粒子形成中のｐＨは硝酸を用いて２．０に、温度は４０℃に制御した。粒子形成後に、炭酸ナトリウム水溶液を用いてｐＨを６．０に調整した。
【００９７】
［核生成］
５５℃で図１に示す混合撹拌機を用いて溶液Ａ１に溶液Ｂ１を４００ｍｌ及び溶液Ｄ１全量を同時混合法により４０秒を要して添加し、核生成を行った。
【００９８】
［熟成］
溶液Ｂ１及び溶液Ｄ１の添加終了後、溶液Ｆ１を添加し、続いて溶液Ｂ１の残量を２５分かけて添加した。さらに１０％硝酸アンモニウム水溶液を３０ｍｌ添加した後１０％ＫＯＨ水溶液を用いてｐＨ＝９．４として１０分間熟成を行い、酢酸にてｐＨを６．０にした。
【００９９】
［成長］
溶液Ｃ１と溶液Ｅ１をｐＡｇ＝７．８に保ちながら臨界成長速度に見合った速度で同時添加混合し、溶液Ｃ１の１２５０ｍｌ添加後さらに溶液Ｇ１を溶液Ｃ１の添加終了と同時に添加終了する速度で溶液Ｃ１、Ｅ１と同時に添加した。５分間撹拌した後沈降法にて可溶性塩類を脱塩除去した。
【０１００】
この乳剤の調製に際しては外部循環経路８への乳剤の循環は行わなかった。
【０１０１】
〈乳剤１−２の調製（比較例）〉
核形成から熟成までは乳剤１−１と同様の方法で行った。成長行程において溶液Ｃ１と溶液Ｅ１をｐＡｇ＝７．８に保ちながら臨界成長速度に見合った速度で添加終了まで同時添加混合し乳剤１−１で用いた溶液Ｇ１を用いなかった。添加終了後本発明の沃化物イオン放出剤、さらに１分後に沃化物イオン放出調整剤を表１記載の如く添加した後５分間攪拌した。その後乳剤１−１と同様にして脱塩処理を行った。かくして得られた乳剤を乳剤１−２とする。
【０１０２】
〈乳剤１−３の調製（比較）〉
核形成から熟成までは乳剤１−１と同様の方法で行なった。熟成終了後、図１に示した装置を用いて反応容器から循環ラインに循環ポンプを用いて分子量１５００の透過カットオフ特性を持つ限外濾過ユニットに送液し、反応容器中から透過液を除去しつつ乳剤溶液を反応容器に戻す工程、続いて反応容器に除去した透過液と同量の純水を添加する工程、反応容器に適宜純水を添加する工程を平行して行いながら、乳剤１−１と同様の方法で粒子成長を行った。循環速度は粒子成長に影響を与えない範囲で流量を設定した。
【０１０３】
また、溶液の添加が終了する際の反応容器中の液量が乳剤１−１の終了時の液量と同量となるように調整した。その後乳剤１−１と同様にして脱塩処理を行った。かくして得られた乳剤を乳剤１−３とする。
【０１０４】
〈乳剤１−４の調製（参考）〉
核形成から熟成までは乳剤１−２と同様の方法で行なった。熟成終了後、図１に示した装置を用いて反応容器から循環ラインに循環ポンプを用いて分子量１５００の透過カットオフ特性を持つ限外濾過ユニットに送液し、反応容器中から透過液を除去しつつ乳剤溶液を反応容器に戻す工程、続いて反応容器に除去した透過液と同量の純水を添加する工程、反応容器に適宜純水を添加する工程を平行して行いながら、乳剤１−２と同様の方法で粒子成長を行った。循環速度は粒子成長に影響を与えない範囲で流量を設定した。
【０１０５】
また、溶液の添加が終了する際の反応容器中の液量が乳剤１−１の終了時の液量と同量となるように調整し、引き続き限外濾過ユニットへの送液を行いながら表１記載の沃化物イオン放出剤、沃化物イオン放出調整剤を添加した。更に限外濾過法により脱塩処理を行った。かくして得られた乳剤を乳剤１−４とする。
【０１０６】
〈乳剤１−５〜１−７の調製（本発明）〉
沃化物イオン放出剤、沃化物イオン放出調整剤を表１記載の如く添加した以外は乳剤１−４と同様にして得られる乳剤１−５〜１−７を調製した。
【０１０７】
以上の如くして得られた乳剤１−１〜１−７のそれぞれのハロゲン化銀粒子の平均厚さ、投影面積平均粒径（円相当直径換算）を電子顕微鏡にて確認し、表面沃度含有率を測定した。表２に変動係数他の測定結果を示す。尚、表２中の表面沃度粒子間分布の変動係数とは、表面沃度含有率の粒子間分布のことを指す。
【０１０８】
【表１】
0003687442.tif 000010
【０１０９】
【表２】
0003687442.tif 000011
【０１１０】
以上の結果から明らかなように、本発明の製造方法によれば投影面積平均粒径及び粒子の厚さの変動係数が小さく、表面沃度の粒子間分布が小さい乳剤が得られることが分かる。
【０１１１】
次に、上記乳剤１−１〜１−７のそれぞれに、次に示す増感法を施した。乳剤をそれぞれ所定量に分割し、温度を５５℃にした後、沃化銀微粒子０．１モル％を添加して、４−ヒドロキシ−６−メチル−１，３，３ａ，７−テトラザインデン（ＴＡＩ）を１００ｍｇ、下記分光増感色素１を４４５ｍｇ、２を５ｍｇ固体微粒子状の分散物として添加した。引き続きチオ硫酸ナトリウム１５ｍｇ、チオシアン酸アンモニウム１０５ｍｇ、塩化金酸１２．５ｍｇを加え、総計２時間の熟成を施した。
【０１１２】
分光増感色素１：アンヒドロ−５，５′−ジクロロ−９−エチル−３，３′−ジ−（３−スルホプロピル）オキサカルボシアニンヒドロキシド
分光増感色素２：アンヒドロ−５，５′−ジブトキシカルボニル−１，１′−ヂエチル−３，３′−ジ−（４−スルホブチル）ベンズイミダゾロカルボシアニンナトリウム
熟成終了時に安定剤として１−フェニル−５−メルカプトテトラゾール（ＰＭＴ）を５ｍｇ及びＴＡＩを２００ｍｇ添加した。尚、上記添加量は銀１モル当たりの添加量である。
【０１１３】
固体微粒子状分散物は、分光増感色素の所定量を予め２７℃に調温した水に加え高速撹拌機（ディゾルバー）で３．５００ｒｐｍにて３０〜１２０分間にわたって撹拌することによって得た。
【０１１４】
セレン増感剤の分散液は次のように調製した。即ち、トリフェニルフォスフィンセレナイド１２０ｇを５０℃の酢酸エチル３０ｋｇ中に添加、撹拌し、完全に溶解した。他方で写真用ゼラチン３．８ｋｇを純水３８ｋｇに溶解し、これにドデシルベンゼンスルフォン酸ナトリウム２５ｗｔ％水溶液９３ｇを添加した。次いでこれらの２液を混合して直径１０ｃｍのディゾルバーを有する高速撹拌型分散機により５０℃下において分散翼周速４０ｍ／秒で３０分間分散を行った。その後速やかに減圧下で、酢酸エチルの残留濃度が０．３ｗｔ％以下になるまで撹拌を行いつつ、酢酸エチルを除去した。その後、この分散液を純水で希釈して８０ｋｇに仕上げた。このようにして得られた分散液の一部を分取して実験に使用した。
【０１１５】
得られた乳剤に後記した添加剤を加え乳剤層塗布液とした。また同時に後記の保護層塗布液も調製した。両塗布液を用いて、塗布量が片面当たり銀量が１．６ｇ／ｍ2、ゼラチン付き量は２．５ｇ／ｍ2となるように２台のスライドホッパー型コーターを用い毎分８０ｍのスピードで支持体上に両面同時塗布を行い、２分２０秒で乾燥し試料を得た。支持体としてはグリシジメタクリレート５０ｗｔ％、メチルアクリレート１０ｗｔ％、ブチルメタクリレート４０ｗｔ％の３種モノマーからなる共重合体の濃度が１０ｗｔ％になるように希釈して得た共重合体水性分散液を下引き液とした１７５μｍのＸ線フィルム用の濃度０．１３に青色着色したポリエチレンテレフタレートフィルムベースを用いた。
【０１１６】
乳剤に用いた添加剤は次のとおりである。添加量はハロゲン化銀１モル当たりの量で示す。
【０１１７】
0003687442.tif 000012
上記で得た各々の乳剤に下記の各種添加剤を加えた。
【０１１８】
0003687442.tif 000013
0003687442.tif 000014
【０１１９】
【化８】
0003687442.tif 000015
【０１２０】
【化９】
0003687442.tif 000016
【０１２１】
【化１０】
0003687442.tif 000017
【０１２２】
次に得られた試料を用いて写真特性を評価した。まず試料を２枚の蛍光増感紙ＳＲＯ−２５０（コニカ（株）製）で挟み、アルミウエッジを介して管電圧８０ｋＶｐ、管電流１００ｍＡ、０．０５秒間のＸ線を照射し露光した。
【０１２３】
次いで自動現像機ＳＲＸ−７０１（コニカ（株）製）を用い、処理時間をｄｒｙ  ｔｏ  ｄｒｙで３０秒の処理を行った。
【０１２４】
それぞれの試料について写真特性（カブリ、感度、ガンマ、Ｄｍ）の測定を行なった。感度は試料Ｎｏ．１にカブリ濃度＋１．０の光学濃度を与える露光量の逆数を１００として相対値で示した。なおカブリは未露光部の支持体を含む光学濃度を示し、Ｄｍは最大濃度を示す。また、ガンマは濃度１．０と２．０を与える露光量の対数の傾きを測定し求めた。得られた結果を表３に示す。
【０１２５】
【表３】
0003687442.tif 000018
【０１２６】
表３から明らかなように、本発明の試料は低カブリで高感度、高ガンマを有するハロゲン化銀写真感光材料であることが分かる。
【０１２７】
【発明の効果】
本発明によれば、ハロゲン化銀粒子の平均粒径及び粒子の厚さの変動係数が小さく、かつ表面沃度の粒子間分布が小さい乳剤とその製造方法を得られた。その結果、低カブリで高感度、高ガンマを有するハロゲン化銀写真感光材料を提供できた。
【図面の簡単な説明】
【図１】本発明の製造設備に適用できるハロゲン化銀乳剤の製造装置の一例を示す概略図である。
【符号の説明】
１  反応容器
２  撹拌機構
３  分散媒体
４  銀添加ライン
５  ハライド添加ライン
６  分散媒体添加ライン
７  添加ライン
８  液取り出しライン
９  液戻しライン
１０  透過液排出ライン
１１  透過液戻りライン
１２  限外濾過ユニット
１３  循環ポンプ
１４  流量計
１５，１６，１７  圧力計
１８  圧力調整用バルブ
１９  流量調節用バルブ
２０  銀添加バルブ
２１  ハライド添加バルブ
２２  液抜き取りバルブ
２３，２４，２５  バルブ
２６  限外濾過透過液
２７  透過液受け容器
２８  秤
【図１】
0003687442.tif 000019